(57)【特許請求の範囲】
【請求項１】
次の成分（Ａ）、（Ｂ）及び（Ｃ）：
（Ａ）平均粒径５〜１５μmの黄酸化鉄被覆パール顔料、
（Ｂ）平均粒径５〜１５μmの赤酸化鉄被覆パール顔料、
（Ｃ）平均粒径２０〜５０μmのパール顔料
を含有し、
成分（Ａ）及び（Ｂ）の含有量の合計が全組成中に２〜１５質量％、成分（Ｃ）の含有量が全組成中に１〜１５質量％であり、
成分（Ａ）、（Ｂ）及び（Ｃ）以外に含まれる着色剤の含有量が３質量％以下であるファンデーションであって、
下記測定方法１により入射光角４５°、受光角０°及び４５°として測定されたそれぞれの彩度Ｃ*ab(0)及びＣ*ab(45)の関係が、Ｃ*ab(45)−Ｃ*ab(0)＞０であり、かつ測定方法２により測定された明度Ｌ*が３０以上、色相角ｈが０°〜９０°、彩度Ｃ*abが５以上であるファンデーションを、全顔に塗布して肌の印象を変化させる、肌の印象演出方法。
（測定方法１）黒色の人工皮革に、該組成物を８mg／１００cm2となるように均一に塗布し、変角測色計を用いてＣＩＥ１９７６Ｌ*a*b* 表色系で規定する色彩値を測定する。
（測定方法２）該組成物をセルに入れ、その表面を、測色計を用いてＣＩＥ１９７６Ｌ*a*b* 表色系で規定する色彩値を測定する。
【請求項２】
ファンデーションが、測定方法１により入射光角４５°、受光角０°として測定された色相角ｈ(0)が、４０°＜ｈ(0)＜１００°である請求項１記載の肌の印象演出方法。
【請求項３】
ファンデーションが、測定方法１により入射光角４５°、受光角−６０°、０°及び４５°として測定されたそれぞれの色度（ａ*，ｂ*）において、受光角−６０°から０°への角度変化に伴うａ*ｂ*空間内の色度変化の方向と、受光角−６０°から４５°への角度変化に伴うａ*ｂ*空間内の色度変化の方向が、１０°以上差がある請求項１記載の肌の印象演出方法。
【発明の詳細な説明】
【技術分野】
【０００１】
本発明は、全顔に塗布することにより、肌の印象を様々に演出することができる印象制御剤に関する。
【背景技術】
【０００２】
全顔に塗布する化粧料として、肌を紫外線等のダメージから守る、あるいは肌の凹凸や色むらに起因する肌の欠点を隠蔽するなどの目的で、化粧下地、ファンデーション等が用いられている。一方、顔の印象を変化させるものとして、アイシャドウ、頬紅等、肌の一部分に塗布するメイクアップ化粧料が存在する。肌の見た目を整え、さらに目的とする印象を実現するため、従来の化粧では、前者及び後者が、一連の化粧の中で連続して用いられている。
【０００３】
また、特許文献１には、特定の色相及び彩度、並びに正反射光強度と拡散反射光強度の比の粉体成分を含有する第一の化粧料と、第一の化粧料とは異なる色相、彩度、及び正反射光強度と拡散反射光強度の比の粉体成分を含有する第二の化粧料を組合わせ、第一の化粧料と第二の化粧料を重ねて塗布するための化粧料が提案されている。
しかしながら、一剤を全顔に塗布することにより、肌の印象を様々に演出することができる化粧料は知られていなかった。
【特許文献１】特開２００５−１８７４１７号公報
【発明の開示】
【発明が解決しようとする課題】
【０００４】
本発明は、全顔に一剤を塗布することにより、肌の印象を様々に演出することができる肌の印象制御剤を提供することを目的とする。
【課題を解決するための手段】
【０００５】
本発明者らは、特定の光学特性を有し、外観色が肌色の組成物が、全顔に塗布したときに、肌の印象を様々に演出できることを見出した。
【０００６】
本発明は、測定方法１により入射光角４５°、受光角０°及び４５°として測定されたそれぞれの彩度Ｃ*ab(0)及びＣ*ab(45)の関係が、Ｃ*ab(45)−Ｃ*ab(0)＞０であり、かつ測定方法２により測定された明度Ｌ*が３０以上、色相角ｈが０°〜９０°、彩度Ｃ*abが５以上である肌の印象制御剤を提供するものである。
（測定方法１）黒色の人工皮革に、該組成物を８mg／１００cm2となるように均一に塗布し、変角測色計を用いてＣＩＥ１９７６Ｌ*a*b* 表色系で規定する色彩値を測定する。
（測定方法２）該組成物をセルに入れ、その表面を、測色計を用いてＣＩＥ１９７６Ｌ*a*b* 表色系で規定する色彩値を測定する。
【発明の効果】
【０００７】
本発明の印象制御剤は、これを全顔に塗布することにより、肌の印象を様々に演出することができ、しかも透明感のある明るい仕上がりが得られる。
【発明を実施するための最良の形態】
【０００８】
本発明の印象制御剤は、まず、前記測定方法１により入射光角４５°、受光角０°及び４５°として測定されたそれぞれの彩度Ｃ*ab(0)及びＣ*ab(45)の関係が、Ｃ*ab(45)−Ｃ*ab(0)＞０、好ましくはＣ*ab(45)−Ｃ*ab(0)＞１．５のものである。
このＣ*ab(45)−Ｃ*ab(0)＞０は、表面反射光の色が拡散反射光よりも濃いことを意味するが、これが０以下では、肌の印象を変化させることができない。
【０００９】
ここで、測定方法１においては、まず組成物を、黒色の人工皮革上に、８mg／１００cm2となるようにとり、スポンジを使用して、人工皮革上に軽くこするようにして均一に塗布する。これを、変角測色計、例えば、変角分光測定システム（村上色彩研究所製、ＧＣＭＳ−４）を用い、入射光角４５°、受光角０°及び４５°で測定する。このときの２つの反射光を、ＣＩＥ１９７６Ｌ*a*b* 表色系で規定し、受光角０°の彩度をＣ*ab(0)、受光角４５°の彩度をＣ*ab(45)とし、Ｃ*ab(45)−Ｃ*ab(0)を求める。
【００１０】
また、本発明の印象制御剤は、前記測定方法２により測定された明度Ｌ*が３０以上、色相角ｈが０°〜９０°、彩度Ｃ*abが５以上のものである。この範囲外のものでは、
測定方法２においては、まず、組成物をセルに入れ、その表面（組成物の外観色）について、測色計を用いてＣＩＥ１９７６Ｌ*a*b* 表色系で規定する色彩値、すなわち、明度Ｌ* 、色相角ｈ、彩度Ｃ*abを求めるものである。測定装置としては対象物をセルに入れ、その外観色の測定ができる装置であれば良く、例えば日本電色工業社製、分光式色差計ＳＥ２０００等を使用することができる。
【００１１】
また、本発明の印象制御剤は、前記と同様に、測定方法１により入射光角４５°、受光角０°として測定された色相角ｈ(0)が、４０°＜ｈ(0)＜１００°である場合、すなわち、拡散反射光が肌色で、表面反射光も肌色である場合に、ゴージャスな印象、あるいはセクシーな印象を演出することができる。
【００１２】
一方、測定方法１により入射光角４５°、受光角−６０°、０°及び４５°として測定されたそれぞれの色度（ａ*，ｂ*）において、受光角−６０°から０°への角度変化に伴うａ*ｂ*空間内の色度変化の方向と、受光角−６０°から４５°への角度変化に伴うａ*ｂ*空間内の色度変化の方向が、１０°以上差がある場合、すなわち、見る角度によって色相が変わる場合、例えば、拡散反射光が肌色で、表面反射光が赤色である場合に、キュートな印象、女性らしい印象を、拡散反射光が肌色で、表面反射光が緑色である場合に、大人びた印象、はかなげな印象を、拡散反射光が肌色で、表面反射光が青色である場合に、クールな印象、都会的な印象を演出することができる。
上記に挙げた各印象を表現する言葉は、それぞれの印象の光学特性になるように拡散反射光と表面反射光とを考慮して設計された組成物をモデルの全顔に塗布した化粧顔を、１４名の専門パネラーが観察して感じた印象を傾向として把握したものである。
【００１３】
より具体的には、測定方法１により入射光角４５°、受光角−６０°、０°及び４５°として測定されたそれぞれの色度（ａ*(-60)，ｂ*(-60)）、（ａ*(0)，ｂ*(0)）及び（ａ*(45)，ｂ*(45)）より、式１及び式２により求めたｈ'(45)及びｈ'(0)の関係が、│ｈ'(45)−ｈ'(0)│＞１０である場合に、様々な印象を演出することができる。
（式１）ｈ'(0)＝tan-1((ｂ*(0)−ｂ*(-60))／(ａ*(0)−ａ*(-60)))
（式２）ｈ'(45)＝tan-1((ｂ*(45)−ｂ*(-60))／(ａ*(45)−ａ*(-60)))
【００１４】
このように、本発明の印象制御剤は、塗布色（拡散反射成分）は肌色で、透明感のある明るい仕上がりが得られるとともに、表面反射光の色を変化させることにより、その色特有の印象を演出することができるものである。
【００１５】
本発明の印象制御剤は、例えば、以下の成分（Ａ）、（Ｂ）及び（Ｃ）：
（Ａ）平均粒径５〜１５μmの黄酸化鉄被覆パール顔料、
（Ｂ）平均粒径５〜１５μmの赤酸化鉄被覆パール顔料、
（Ｃ）平均粒径２０〜５０μmのパール顔料
を用いることにより、製造することができる。
【００１６】
本発明において、平均粒径は、レーザー散乱式粒度分布測定装置（例えば、堀場製作所社製、LA-700型）で測定される。
【００１７】
相対的に小粒径である成分（Ａ）及び成分（Ｂ）のパール顔料は、発色の方向性が低く、低い発色をする。成分（Ａ）及び成分（Ｂ）の酸化鉄被覆パール顔料で、肌色を作る。
一方、相対的に大きな粒径である成分（Ｃ）のパール顔料による発色は方向性が高く、高い発色が得られる。この相対的に大きな粒径である成分（Ｃ）のパール顔料が、印象を変える光を作る。このように、成分（Ａ）及び（Ｂ）という相対的に小粒径であるパール顔料と相対的に大きな粒径である成分（Ｃ）のパール顔料とを併用することで、前述のｈ'(45)及びｈ'(0)の関係が、│ｈ'(45)−ｈ'(0)│＞１０を導き、様々な印象を演出することができるものである。
【００１８】
成分（Ａ）は、パール顔料の表面を黄酸化鉄で被覆したものであり、平均粒径５〜１５μm、好ましくは６〜１３μmのものである。ここで用いるパール顔料は、その干渉色がゴールド系のものが好ましい。
【００１９】
パール顔料の表面に黄酸化鉄を被覆する方法は、常法を用いることができる。例えば、塩化第一鉄、塩化第二鉄、硫酸第一鉄、硫酸第二鉄、硝酸第一鉄、硝酸第二鉄、シュウ酸第一鉄、シュウ酸第二鉄アンモニウム、硫酸第二鉄アンモニウム、リン酸第二鉄、クエン酸第二鉄、乳酸第一鉄、フマル酸鉄等の無機、有機鉄化合物水溶液中に、パール顔料を添加した後、５０〜１００℃、好ましくは８０〜１００℃に昇温し、鉄化合物を加水分解させてパール顔料表面に黄色酸化鉄を析出させ、水洗、ろ過後、これを１５０℃以下で乾燥することにより、製造することができる。
【００２０】
成分（Ｂ）は、パール顔料の表面を赤酸化鉄で被覆したものであり、平均粒径５〜１５μm、好ましくは６〜１３μmのものである。ここで用いるパール顔料は、その干渉色が赤色系、紫系のものが好ましい。
パール顔料の表面に赤酸化鉄を被覆する方法は、常法を用いることができる。例えば、成分（Ａ）の黄酸化鉄を被覆するまでは同じ方法で、その後１５０℃以上、好ましくは４００℃以上で焼成することにより、赤酸化鉄を被覆することができる。
【００２１】
成分（Ａ）及び（Ｂ）ともに、用いるパール顔料は、薄片状基材の上に屈折率の異なる光学透過性材料を被覆したパール光沢を有するものである。薄片状基材としては、雲母、合成雲母、シリカフレーク、アルミニウムフレーク、酸化アルミニウムフレーク、酸化鉄フレーク、ガラスフレークなどが挙げられ、透明性が高いことから、雲母、合成雲母、ガラスフレークが好ましい。薄片状基材を被覆する光学透過性材料としては、酸化チタン、酸化ジルコニウム、酸化亜鉛、酸化スズ、酸化鉄、酸化クロム、シリカ、クロム、窒化チタン、チタン、フッ化マグネシウムアルミナ、ベーマイト、酸化ホウ素、これらの混合物などが挙げられ、発色の点から、酸化チタン、酸化スズ、酸化鉄、これらの混合物が好ましい。より具体的には、雲母の表面を酸化チタン、あるいは酸化チタンと酸化鉄又は酸化スズの混合物で被覆したものが好ましく、例えば、ENGELHARD社製のFlamenco Satinシリーズや、ECKART社製のPrestige Silkシリーズを好適に用いることができる。
【００２２】
また、成分（Ａ）及び（Ｂ）における酸化鉄の被覆率は、パール顔料に対して１〜１５質量％、特に２〜１０質量％であるのが好ましい。この範囲の被覆率であると、干渉色を弱めることなく色むらを隠す効果が最適となるため好ましい。
成分（Ａ）及び（Ｂ）ともに、平均粒径が５μm未満では十分な発色効果が得られず、１５μmを超えると自然な肌色が演出できなくなり、ぎらつきが生じるため好ましくない。
【００２３】
成分（Ａ）及び（Ｂ）の含有量は、その合計が全組成中２〜１５質量％、特に３〜１０質量％であるのが、色むらを隠す効果が十分に得られ、仕上がりも自然であるので好ましい。
また、成分（Ａ）及び（Ｂ）の含有割合は（質量比）は、（Ａ）：（Ｂ）＝２：１〜２５：１、特に３：１〜２３：１であるのが、ファンデーションの外観及び仕上がりが自然であるので好ましい。
【００２４】
成分（Ｃ）は、平均粒径２０〜５０μm、好ましくは２２〜４５μmのパール顔料である。平均粒径が２０μm未満では、きれいな肌を演出する効果が十分に得られず、５０μmを超えると、ぎらつきが大きくなり不自然な仕上がりとなるため好ましくない。パール顔料は、薄片状基材の上に屈折率の異なる光学透過性材料を被覆したパール光沢を有するものである。薄片状基材としては、雲母、合成雲母、シリカフレーク、アルミニウムフレーク、酸化アルミニウムフレーク、酸化鉄フレーク、ガラスフレークなどが挙げられ、透明性が高いことから、雲母、合成雲母、ガラスフレークが好ましい。薄片状基材を被覆する光学透過性材料としては、酸化チタン、酸化ジルコニウム、酸化亜鉛、酸化スズ、酸化鉄、酸化クロム、シリカ、クロム、窒化チタン、チタン、フッ化マグネシウムアルミナ、ベーマイト、酸化ホウ素、これらの混合物などが挙げられ、発色の点から、酸化チタン、酸化スズ、酸化鉄、これらの混合物が好ましい。より具体的には、雲母の表面を酸化チタン、あるいは、酸化チタンと酸化鉄又は酸化スズの混合物で被覆したものが好ましい。
平均粒径が２０〜５０μmの雲母チタンとしては、例えば、ENGELHARD社製のFlamencoシリーズ、Flamenco Summitシリーズ、メルク社製のTIMIRON SUPERシリーズ、ECKART社製のPrestigeシリーズ、Prestige Brightシリーズを用いることができる。
【００２５】
成分（Ｃ）は、全組成中に１〜１５質量％、特に２〜１０質量％含有するのが、肌の印象を様々に演出する効果が十分に得られるとともに、ぎらつきがなく自然な仕上がりとなるため好ましい。
【００２６】
本発明のファンデーションにおいて、成分（Ａ）、（Ｂ）及び（Ｃ）の含有割合（質量比）は、（Ａ）＋（Ｂ）：（Ｃ）＝１：３〜５：１、特に１：２〜４：１であるのが、自然さを保ちつつ色むらをカバーする効果と、肌の印象を様々に演出する効果が十分に両立できるので好ましい。
【００２７】
成分（Ａ）、（Ｂ）及び（Ｃ）の粉体は、その表面を疎水化処理して用いてもよい。疎水化処理法としては、例えば、粉体表面に油脂を吸着させたり、水酸基等の官能基を利用し、エステル化やエーテル化を起こさせて顔料を親油的にする油脂処理法；脂肪酸の亜鉛塩やマグネシウム塩を用いた金属石鹸処理法；ジメチルポリシロキサン又はメチル水素ポリシロキサンを用いたシリコーン処理法；パーフルオロアルキル基を有するフッ素化合物で処理する方法等が挙げられる。
【００２８】
本発明の印象制御剤は、成分（Ａ）、（Ｂ）及び（Ｃ）以外に含まれる着色剤の含有量が３質量％以下、特に０．５質量％以下であるのが、透明感が高く、肌の印象を様々に演出する効果に優れるので好ましい。さらに、成分（Ａ）、（Ｂ）及び（Ｃ）以外の着色剤を実質的に含有しないのが好ましい。ここで、着色剤とは、酸化チタン、酸化鉄、紺青、群青、酸化クロム等の無機白色顔料、着色顔料；赤色２０１号、黄色４０１号、青色１号、緑色３号等の有機顔料などである。
着色剤の含有量が３質量％以下であれば、透明感が高く、肌の印象を様々に演出しやすくなり好ましい。
【００２９】
本発明の印象制御剤は、前記成分のほか、使用目的等により、通常の化粧料に用いられる成分を含有することができる。例えば、界面活性剤、高分子化合物、油分、体質顔料、保湿剤、防腐剤、薬剤、紫外線吸収剤、抗酸化剤、無機酸塩又は有機酸塩、香料、キレート剤、ｐＨ調整剤、水等を含有することができる。
【００３０】
本発明の印象制御剤は、上記成分を用い、常法に従って製造することができ、粉末固形型、高含油粉末固形型、油分散型、水分散型、油中水乳化液、水中油乳化液等の任意の剤型とすることができる。特に、ファンデーションとして使用するのに好適である。
【実施例】
【００３１】
製造例１
硫酸第二鉄ｎ水和物６０質量部をイオン交換水２０００質量部に溶解させ、これを０．１mol／Ｌ水酸化ナトリウム水溶液でｐＨ２．８に調整した水溶液に、ENGELHARD社製の雲母チタン（Flamenco Satin Gold）１００質量部を加え、充分に攪拌して均一に分散させた。次に、この雲母チタン分散液を攪拌しながら加熱して、６時間沸騰させた。放冷後、ろ過、水洗して、黄酸化鉄で被覆された雲母チタン１０３質量部を得た。
得られた黄酸化鉄被覆雲母チタンの平均粒径は７．０μmであり、黄酸化鉄の被覆率は全体に対して７質量％であった。
【００３２】
製造例２
硫酸第二鉄ｎ水和物６０質量部をイオン交換水２０００質量部に溶解させ、これを０．１mol／Ｌ水酸化ナトリウム水溶液でｐＨ２．８に調整した水溶液に、ENGELHARD社製の雲母チタン（Flamenco Satin Red）１００質量部を加え、充分に攪拌して均一に分散させた。次に、この雲母チタン分散液を攪拌しながら加熱して、６時間沸騰させた。放冷後、ろ過、水洗し、８００℃で２時間焼成して、赤酸化鉄で被覆された雲母チタン１０２質量部を得た。
得られた赤酸化鉄被覆雲母チタンの平均粒径は７．２μmであり、赤酸化鉄の被覆率は全体に対して７質量％であった。
【００３３】
実施例１〜４、比較例１〜３
表１に示す組成の印象制御剤を製造し、セクシーな印象、大人びた印象、都会的な印象、キュートな印象、きれいにお化粧したような感じ、透明感のある仕上がり、明るい仕上がりについて評価した。結果を表２に示す。
【００３４】
（製法）
７０℃に加熱した油相成分（(1)〜(3)）と粉体成分（(4)〜(15)）を、ディスパー（２０００rpm、１５分）で攪拌し、均一にした。次に、７０℃で均一に溶解させた水相成分（(16)〜(18)）を添加することにより、乳化させ、その後、攪拌しながら室温まで冷却し、最後にホモミキサー（５０００rpm、１０分）で攪拌して、液状の印象制御剤を得た。
【００３５】
（評価方法）
専門パネラー１４名により、各印象制御剤を全顔に塗布したときの「セクシーな印象」、「大人びた印象」、「都会的な印象」、「キュートな印象」、「きれいにお化粧したような感じ」、「透明感のある仕上がり」、「明るい仕上がり」を、各項目とも「そう思う」を５点、「ややそう思う」を４点、「どちらとも言えない」を３点、「ややそう思わない」を２点、「そう思わない」を１点として評価し、その平均値で示した。
【００３６】
【表１】
0004709643.tif 000002
【００３７】
【表２】
0004709643.tif 000003